FR 2636427 A1 19900316 FR 8811916 A 19880913 PAROI DETECTRICE D'UN POINT CHAUD ET PROCEDE D'OBTENTION DESCRIPTION L'invention se rapporte à une paroi détectrice d'un point chaud ainsi qu'à son procédé d'obtention. Il est souvent important de pouvoir contrôler l'apparition de points chauds sur la paroi d'une enceinte de protection, par exemple produits par des projections de matière quand le volume enclos contient des corps en réaction chimique exothermique. On garnissait jusqu'à présent la paroi de l'enceinte d'un grand nombre de sondes de détection conformes par exemple à celles décrites dans le brevet français n071 17 202, ce qui était comoliqué et coOteux et impliquait un nombre de mesures important. L'invention consiste par contre à homcgcénéiser la paroi er la rendant tout entière sensible aux points chaucssans se soucier de leur localisation. La paroi de l'enceinte comprend successivement, recouvrant la paroi de base si elle est conductrice de l'électricité, une couche adhérente d'un matériau ayant une résistivité fortement variable avec la température, une couche adhérente conductrice de l'électricité à un potentiel électrique différent du potentiel de la paroi de base et une couche adhérente de protection. Si la paroi de base n'est pas conductrice de L'électricité, on peut déposer au préalable une première couche conductrice. Le matériau ayant une résistivité fortement variable avec la température est de préférence un matériau réfractaire tel que la zircone éventuellement 2 z 2636427 enrichie à L'oxyde d'yttrium. La couche de protection peut être constituée du même matériau. Un procédé de fabrication approprié de telles parois consiste à projeter successivement les couches adhérentes sur la paroi de base. On va maintenant décrire plus en détail l'invention à l'aide des figures suivantes annexées à titre illustratif et nullement limitatif: - la figure 1 est une réalisation possible de l'invention o l'on détaille en outre le circuit électrique de mesure; et - la figure 2 est une autre réalisation de l'invention. Sur la figure 1, la paroi de base 1 est en acier, et elle porte successivement une sous-couche adhérente 2 de Cocraly (alliage de cobalt, cuivre, aluminium et yttrium) de 0,1 mm d'épaisseur, une couche intermédiaire de zircone (ZrO2) 3 enrichie à l'oxyde d'yttrium (Y O) à 10% environ en concentration molaire, une couche adhérente conductrice de nickel 4 de 0,3 mm d'épaisseur et une couche adhérente de protection 5 en zircone enrichie à l'oxyde d'yttrium de 0,5 mm d'épaisseur. La sous-couche 2 n'a pour utilité que de contribuer à l'accrochage de la couche intermédiaire 3 sur la paroi de base 1 et n'est pas systématiquement indispensable. La zircone a des propriétés à la fois réfractaires qui justifient son emploi pour la couche de protection 5 orientée vers la source chaude et exposée aux projections de la matière fondue et des propiétés que l'on pourrait appeler thermoconductrices qui justifient son emploi pour la couche intermédiaire 3: entre 500C et 350 C sa résistivité est divisée par environ 500. 3.2636427 La paroi de base 1 est reliée à une borne positive par l'intermédiaire d'une résistance 6. La couche conductrice 4 est reliée à une borne négative et prend donc toujours un potentiel différent de la paroi de base 1. Un voltmètre 7 a par ailleurs ses bornes reliées à la paroi de base 1 et à la couche conductrice 4 respectivement. Quand un point chaud se forme par l'arrivée d'une gouttelette à haute température sur la couche de protection 5, un échauffement localisé se produit et la résistance de la couche intermédiaire 3 chute à cet endroit, ce qui est immédiatement repéré grâce au voltmètre 7 dont la déviation de l'aiguille donne une idée de la température atteinte. La paroi ci-dessus, de même que celle dont la description suit, peut être réalisée par dépôts successifs des différentes couches 2 à 5 sur la paroi de base 1 par projection plasma. La figure 2 représente une réalisation un peu différente dans laquelle la paroi de base, maintenant référencée 8, n'est pas conductrice de l'électricité. Il est alors nécessaire de déposer au préalable une première couche conductrice 9 avant de déposer les couches 3 à 5 comme précédemment. Les couches conductrices 9 et 4 peuvent être identiques; la borne positive est désormais reliée à la première couche conductrice 9. L'insertion d'autres couches entre la paroi de base 1 et la première couche conductrice 9 ne modifierait pas les propriétés de la paroi et resterait donc dans le cadre de l'invention. Les essais ont montré la sensibilité de telles parois aux échauffements localisés ainsi que leur tenue mécanique, notamment grâce à la couche de protection 5: même si la couche de nickel 4 fond Localement, les couches réfractaires 3 et 5 retiennent 4 2636427 La zone fondue qui se resolidifie ensuite sur place. IL n'y a donc pas de destruction de La paroi. 2636427 REVENDICATIONS 1. Paroi détectrice d'un point chaud, caractérisée en ce qu'elle comprend successivement une paroi de base (1) conductrice de l'électricité, une couche adhérente (3) d'un matériau ayant une résistivité fortement variable avec la température, une couche adhérente conductrice (4) de l'électricité à un potentiel électrique différent du potentiel de la paroi de base, et une couche adhérente de protection (5). 2. Paroi détectrice d'un point chaud suivant la revendication 1, caractérisée en ce qu'elle comprend une sous-couche d'accrochage (2) disocsée entre la paroi de base (1) et la couche de matériau à résistivité variable (3). 3. Paroi détectrice d'un point chaud, caractérisée en ce qu'elle comprend successivement une paroi ce base (8), une première couche conductrice (9) de l'électricité, une couche adhérente (3) d'un matériau ayant une résistivité fortement variable avec la température, une autre couche adhérente conductrice (4) de l'électricité à un potentiel électrique différent du potentiel de la première couche conductrice (9), et une couche adhérente de protection (5). 4. Paroi détectrice d'un point chaud suivant l'une quelconque des revendications 1 à 3, caractérisée en ce que la couche de protection (5) est constituée du matériau ayant une résistivité fortement variable. 5. Paroi détectrice d'un point chaud suivant l'une quelconque des revendications 1 à 4, caractérisée en ce que le matériau à résistivité fortement variable est réfractaire. 6. Paroi détectrice d'un point chaud suivant la revendication 5, caractérisée en ce que le matériau 6 2636427 réfractaire est à base de zircone. 7. Paroi détectrice d'un point chaud suivant La revendication 6, caractérisée en ce que Le matériau réfractaire est constitué de zircone enrichie en oxyde d'yttrium. 8. Procédé de fabrication d'une paroi détectrice d'un point chaud suivant L'une queLconque des revendications 1 à 7, caractérisé er ce que les couches sont successivement déposées par projection.